Brevet FR2998496A1 — publié le 20140530

La présente invention concerne le domaine de la fabrication de pièces par fusion sélective ou frittage sélectif de lits de poudre par faisceau de haute énergie (faisceau laser, faisceau d'électrons,...). En particulier, la présente invention concerne la fabrication de pièces métalliques, intermétalliques, céramiques, ou polymères. L'invention concerne plus particulièrement un procédé de fabrication d'une pièce par fusion sélective de lits de poudre par faisceau de haute énergie qui comprend les étapes suivantes : (a) On fournit un matériau sous forme de particules de poudre, (b) On dépose une première couche de poudre dudit matériau sur un support de construction (il peut s'agir d'un support massif, d'une partie d'une autre pièce ou d'une grille support utilisée pour faciliter la construction de certaines pièces), (c) On balaye au moins une région de ladite première couche avec ce faisceau de façon à chauffer localement la poudre de cette région à une température supérieure à la température de frittage de cette poudre, de telle sorte que les particules de ladite poudre ainsi frittée ou fondue forment alors au moins un premier élément d'un seul tenant, (d) On dépose une deuxième couche de poudre dudit matériau sur cette 20 première couche de poudre, (e) On balaye au moins une région de la deuxième couche par le faisceau de façon à chauffer la poudre de cette région à une température supérieure à la température de frittage de cette poudre, de telle sorte que les particules de la poudre ainsi frittée ou fondue forment au moins un 25 deuxième élément d'un seul tenant (en général cette région de la deuxième couche est située partiellement ou complètement au dessus de la région de la première couche balayée par le faisceau à l'étape (c), de telle sorte que les particules de poudre fondues ou frittées à l'étape (c) et à l'étape (e) forment un ensemble d'un seul tenant ; cependant dans 30 certains cas, notamment pour la fabrication de parties de pièce en contre- dépouille, la région de la deuxième couche n'est pas située au dessus de la région de la première couche balayée par le faisceau à l'étape (c) et les particules de poudre fondues ou frittées à l'étape (c) et à l'étape (e) ne forment alors pas un ensemble d'un seul tenant), 35 (f) On répète les étapes (d) et (e) pour chaque nouvelle couche de poudre à déposer au dessus d'une couche précédente, dont au moins une région 2 9984 96 2 a déjà été préalablement fondue ou frittée, et ce jusqu'à la formation complète de la pièce. L'invention vise en particulier la fabrication rapide de pièces par fusion sélective de lits de poudre par laser. 5 Par "fusion sélective par laser", en anglais "Selective Laser Melting" (SLM), on entend un procédé dont les caractéristiques principales sont rappelées ci-après, en référence à la figure 1. On dépose, par exemple à l'aide d'un rouleau 30 (ou tout autre moyen de dépose), une première couche 10 de poudre d'un matériau sur 10 un support de construction 80, cette poudre étant transvasée depuis un bac d'alimentation 70 lors d'un mouvement aller du rouleau 30 puis elle est raclée, et éventuellement légèrement compactée, lors d'un (ou de plusieurs) mouvement(s) de retour du rouleau 30. La poudre est composée de particules 60. L'excédent de poudre est récupéré dans un 15 bac de recyclage 40 situé de façon adjacente au bac de construction 85 dans lequel se déplace verticalement le support de construction 80. Puis on porte une région de cette première couche 10 de poudre, par balayage avec un faisceau laser 95, à une température supérieure à la température de fusion TF de cette poudre (température de liquidus). Le procédé SLM peut utiliser n'importe quel faisceau de haute énergie à la place du faisceau laser 95, tant que ce faisceau est suffisamment énergétique pour fondre les particules de poudre et une partie du matériau sur lequel les particules reposent (encore appelée zone diluée faisant partie intégrante du bain liquide). Ce balayage du faisceau est effectué par exemple par une tête galvanométrique faisant partie d'un système de pilotage 50. Par exemple ce système de pilotage comprend à titre non limitatif au moins un miroir 55 orientable sur lequel le faisceau laser 95 se réfléchit avant d'atteindre une couche de poudre dont chaque point de la surface se trouve située toujours à la même hauteur par rapport à la lentille de focalisation contenue dans le système de focalisation 54, la position angulaire de ce miroir étant pilotée par une tête galvanométrique pour que le faisceau laser balaye au moins une région de la première couche de poudre, et suive ainsi un profil de pièce préétabli. Pour ce faire, la tête galvanométrique est commandée selon les informations contenues dans la 2 9984 96 3 base de données de l'outil informatique utilisé pour la conception et la fabrication assistées par ordinateur de la pièce à fabriquer. Ainsi, les particules de poudre 60 de cette région de la première couche 10 sont fondues et forment un premier élément 15 d'un seul 5 tenant, solidaire avec le support de construction 80. A ce stade, on peut également balayer avec le faisceau laser plusieurs régions indépendantes de cette première couche pour former, après fusion et solidification de la matière, plusieurs premiers éléments 15 disjoints les uns des autres. On abaisse le support 80 d'une hauteur correspondant à celle déjà 10 définie à la première couche (20 à 100 µm et en général de 30 à 50 p,m). L'épaisseur de la couche de poudre à fusionner ou à consolider reste une valeur variable d'une couche à l'autre car elle est fort dépendante de la porosité du lit de poudre et de sa planéité alors que le déplacement pré-programmé du support 80 est une valeur invariable au jeu près. 15 Rappelons que l'épaisseur de la couche à fusionner ou à consolider est bien souvent supérieure au déplacement du support 80 d'environ 50% sauf à la première couche si la surface du support 80 est parfaitement parallèle à l'axe du rouleau 30. On dépose ensuite une deuxième couche 20 de poudre sur la 20 première couche 10 et sur ce premier élément d'un seul tenant ou consolidé 15, puis on chauffe par exposition au faisceau laser 95 une région de la deuxième couche 20 qui est située partiellement ou complètement au dessus de ce premier élément d'un seul tenant ou consolidé 15 dans le cas illustré à la figure 1, de telle sorte que les 25 particules de poudre de cette région de la deuxième couche 20 sont fondues, avec au moins une partie du premier élément 15, et forment un deuxième élément d'un seul tenant ou consolidé 25, l'ensemble de ces deux éléments 15 et 25 formant, dans le cas illustré à la figure 1, un bloc d'un seul tenant. A cet effet, le deuxième élément 25 est 30 avantageusement déjà entièrement lié dès qu'une partie de ce deuxième élément 25 se lie au premier élément 15. On comprend que selon le profil de la pièce à construire, et notamment dans le cas de surface en contre-dépouille, il se peut que la région précitée de la première couche 10 ne se trouve pas, même 35 partiellement, en dessous de la région précitée de la deuxième couche 20, 2 9984 96 4 de sorte que dans ce cas le premier élément consolidé 15 et le deuxième élément consolidé 25 ne forment alors pas un bloc d'un seul tenant. On poursuit ensuite ce processus de construction de la pièce couche par couche en ajoutant des couches supplémentaires de poudre sur 5 l'ensemble déjà formé. Le balayage avec le faisceau laser 95 permet de construire chaque couche en lui donnant une forme en accord avec la géométrie de la pièce à réaliser. Les couches inférieures de la pièce se refroidissent plus ou moins vite au fur et à mesure que les couches supérieures de la pièce se 10 construisent. L'invention vise également la fabrication rapide de pièces sans fusion, à savoir par frittage sélectif de lits de poudre par laser. Par « frittage sélectif par laser », en anglais « Select-ive Laser Sintering» (SLS), on entend un procédé proche du SLM à la différence que dans le 15 cas du SLS, on porte la poudre à une température inférieure à la température de fusion TF de cette poudre (température de liquidus), soit cette température est supérieure à la température de solidus mais inférieure au liquidus et il s'agit d'un frittage en phase liquide, avec fusion partielle de la matière (matière à l'état pâteux avec coexistence des phase 20 solide et liquide), soit cette température est inférieure à la température de solidus mais supérieure à 0.5 TF et il s'agit de frittage en phase solide (toute la matière est solide et le frittage s'opère essentiellement par diffusion en phase solide). Afin de diminuer la contamination de la pièce, par exemple en 25 oxygène dissous, en oxyde(s) ou en un autre polluant lors de sa fabrication couche par couche telle que décrite ci-dessus, cette fabrication doit être effectuée dans une enceinte à degré d'hygrométrie contrôlée et adaptée au couple procédé/matériau, remplie d'un gaz neutre (non réactif) vis-à-vis du matériau considéré tel que l'azote (N2), l'argon (Ar) ou 30 l'hélium (He) avec ou non addition d'une faible quantité d'hydrogène (H2) connu pour son pouvoir réducteur. Un mélange d'au moins deux de ces gaz peut être aussi considéré. Pour empêcher la contamination, notamment par l'oxygène du milieu environnant, il est d'usage de mettre cette enceinte en surpression. 35 Ainsi selon l'état de l'art actuel, la fusion sélective ou le frittage sélectif par laser permet de construire avec une bonne précision 2 9984 96 5 dimensionnelle des pièces faiblement polluées dont la géométrie en trois dimensions peut être complexe mais dont la tenue mécanique est encore insuffisante pour certaines applications et donc nécessite une meilleure optimisation du procédé. 5 La fusion sélective ou le frittage sélectif par laser utilise en outre de préférence des poudres de morphologie sphérique, propres (i.e non contaminées par des éléments résiduels provenant de la synthèse), très fines (la dimension de chaque particule est comprise entre 1 et 100 pm et de préférence entre 1 et 50 pm voire entre 1 et 20 pm), ce qui permet 10 d'obtenir un excellent état de surface de la pièce finie. La fusion sélective ou le frittage sélectif par laser permet par ailleurs une diminution des délais de fabrication, des coûts et des frais fixes, par rapport à une pièce moulée, injectée, corroyée ou usinée dans la masse. Les pièces élaborées par fusion sélective ou le frittage sélectif par 15 laser présentent cependant des inconvénients. Il se produit une contamination encore trop importante de la pièce en oxygène ou tout autre polluant, même dans le cas où l'on cherche à remplir totalement l'enceinte de fabrication (comprenant le bac de construction 85, le bac d'alimentation 70 et le rouleau 30 ou autre moyen 20 de dépose) avec un gaz neutre (non réactif) pour le matériau considéré. En effet, il est difficile d'évacuer tout l'oxygène de l'enceinte et par ailleurs les gaz utilisés ne sont jamais purs à 100%. Cette contamination induit une fragilisation et/ou un durcissement et/ou une oxydation du matériau composant la pièce, ce qui se traduit par une diminution de la ductilité de 25 la pièce et sa rupture prématurée. De plus, il peut se former dans la pièce des porosités de gaz occlus provenant d'une part de la différence de solubilité pour le gaz neutre entre le matériau (de la poudre) en phase liquide et le matériau en phase solide, et ce d'autant plus que le bain est riche en inclusions jouant le rôle de 30 germes pour la formation de porosités de gazage, que l'intervalle de solidification de l'alliage est grand, que la température du bain et le temps de solidification sont importantes, que la vitesse de solidification du bain liquide est importante, et d'autre part du fait que les particules de poudre peuvent préalablement contenir du gaz occlus. Ces porosités fermées de 35 forme sphérique contribuent à diminuer les propriétés mécaniques de la pièce. 2 99 84 96 La figure 2 montre les porosités sphériques indésirables qui se forment au sein du matériau brut de fabrication (dans le cas présent de l'Inconel 718) lorsqu'on utilise le procédé selon l'art antérieur de fusion sélective par laser (cette image est obtenue par observation du matériau 5 au microscope électronique à balayage en électrons secondaires après polissage du matériau). La figure 3 montre des porosités de gaz occlus formées en amont, au sein des particules de poudre, par exemple lorsque ces particules sont obtenues par atomisation au gaz (cette image est obtenue par observation 10 de la poudre au microscope optique après polissage et attaque chimique). Lorsqu'on utilise selon l'art antérieur le procédé de fusion sélective par laser, un film d'oxyde(s) peut en outre se former à l'intérieur de ces porosités, comme l'illustrent les deux vues micrographiques des figures 4A et 4B montrant la surface obtenue après rupture d'un alliage AlSi10Mg. 15 Par ailleurs, la présence d'interstices remplis de gaz entre les particules de poudre favorise lors de la fusion sélective du lit de poudre des éjections de matière sous le faisceau laser, ce qui est gênant pour la mise en couche et le recyclage de la poudre. En effet, ces éjections de matière prennent bien souvent la forme de grosses billes (bien plus 20 grosses que des particules de poudre voire même plus grosses que l'épaisseur du lit de poudre) qui viennent se souder à la surface du matériau fondu, entravant ainsi la mise en couche suivante, à l'origine de défauts de fabrication. On peut visualiser, sur les figures 5A, 5B et 5C, ces billes 62 présentes à la surface d'une couche qui vient d'être fabriquée. 25 Ces billes 62 présentent un diamètre de plus de 200 lm, soit environ une taille 10 fois plus grande que les particules de poudre 60 non fondues dont certaines d'entre elles restent également présentes à la surface d'une couche qui vient d'être fabriquée comme on le voit sur les figures 5A, 5B et 5C. 30 Parfois même, ces grosses billes peuvent atterrir, soit dans le lit de poudre d'une région non encore fondue, soit dans le bac de recyclage, obligeant le fabricant à un tamisage de la poudre récupérée, de façon à éliminer ces grosses billes pour les fabrications ultérieures. Dans le cas de la mise en oeuvre d'un frittage sélectif de lits de 35 poudre par faisceau de haute énergie, les problèmes présentés ci-dessus peuvent se rencontrer, au moins en partie, lorsqu'il s'agit d'un frittage en phase liquide, avec fusion partielle de la matière. Par ailleurs, dans ce cas et dans le cas d'un frittage en phase solide, l'obtention d'une pièce la plus compacte possible, à savoir obtenue par une densification de la matière efficace, requiert des conditions favorables à la diffusion de la matière, et notamment un maintien à une température supérieure à la température minimale de frittage pendant un temps relativement long. La présente invention a pour objectif de fournir un procédé de fabrication d'une pièce par fusion sélective ou frittage sélectif de lits de poudre par faisceau de haute énergie permettant de surmonter les inconvénients de l'art antérieur. Ce but est atteint grâce au fait que la poudre comporte une répartition granulométrique multimodale. En effet, selon l'invention, la poudre utilisée ne présente pas une répartition granulométrique monomodale, telle qu'une répartition granulométrique d'une poudre classique, qui est généralement de type Gaussienne (Rappelons toutefois que la compacité d'un empilement de particules de poudre s'accroît quand la distribution de type Gaussienne des tailles des particules s'élargit). Grâce à l'invention, on accroît le nombre de coordination (ou coordinence) et la compacité (ou densité relative) du lit de poudre dont la porosité est alors diminuée de façon optimale, et ce avant fusion ou frittage et solidification de la matière. Ainsi, on peut réaliser un lit de poudre beaucoup plus compact avant fusion ou frittage. Il en résulte une présence moindre d'interstices entre les particules avant leur fusion, et ainsi d'un volume gazeux susceptible d'être emprisonné lors de la fusion ou du frittage de particules de poudre sous faisceau laser. De ce fait, il s'ensuit d'une part une réduction du phénomène d'emprisonnement de gaz au sein du matériau fusionné ou fritté et d'autre part une diminution du phénomène d'éjection de matière sous le faisceau laser et en conséquence une réduction des défauts de fabrication (autres que des porosités de gaz occlus), ce qui accroît la qualité métallurgique, la qualité dimensionnelle et la tenue mécanique de la pièce. La solution selon l'invention permet donc d'abaisser très significativement le nombre de pores et de défauts de construction ainsi que leur taille dans la pièce obtenue par fusion sélective ou frittage sélectif de lits de poudre par faisceau de haute énergie, et donc contribue grandement à améliorer les propriétés mécaniques de ladite pièce. Par ailleurs, la productivité du procédé est accrue en raison d'une meilleure compacité du lit de poudre, toute chose égale par ailleurs. En effet, on a moins de retrait de la matière après consolidation. Qui plus est, du fait de la réduction des éjections de matière sous le faisceau de haute énergie, il n'est plus nécessaire de limiter autant la vitesse de balayage du faisceau de haute énergie. Egalement, et en particulier pour un frittage sélectif de lits de poudre, qu'il soit en phase liquide, mais surtout lorsqu'il s'agit de frittage en phase solide, la meilleure compacité du lit de poudre permet d'obtenir une pièce plus compacte dans un temps plus court. Par ailleurs, avantageusement, entre les étapes (a) et (b), on préchauffe en continu ladite poudre du bac d'alimentation 70 à une température de préchauffage Tp et on fait circuler, de préférence de manière ascendante, un gaz neutre dans ladite poudre (comparable à un lit fluidisé) de façon à diminuer l'humidité de l'air adsorbée à la surface des particules de poudre. D'autres avantages et caractéristiques de l'invention ressortiront à la lecture de la description suivante faite à titre d'exemple et en référence aux dessins annexés dans lesquels : - la figure 1 est un schéma explicatif du procédé selon l'art antérieur, illustrant le dispositif utilisé, - la figure 2 illustre les porosités sphériques qui se forment au sein du matériau brut de fabrication lorsqu'on utilise le procédé selon l'art antérieur, - La figure 3 illustre les porosités de gaz occlus qui se forment au sein de particules de poudre obtenues par atomisation au gaz, - Les figures 4A et 4B illustrent le film d'oxyde(s) qui se forme à l'intérieur de porosités au sein du matériau fusionné lorsqu'on utilise le procédé de fusion sélective par laser selon l'art antérieur, - Les figures 5A, 5B et 5C, déjà décrites, illustrent à des échelles différentes, les billes formées par éjection de matière à la surface du matériau fondu et solidifié en comparaison avec les particules de poudre utilisées au départ, 2 9984 96 9 - La figure 6 est une représentation schématique d'une distribution granulométrique monomodale d'une poudre avec sa courbe de fraction volumique cumulée associée, et - Les figures 7 et 8 sont des représentations schématiques, d'une 5 distribution granulométrique bimodale d'une poudre utilisable dans le cadre du procédé de fabrication selon l'invention, pour deux cas de figures différents. Le dispositif selon l'invention comprend un bac d'alimentation 70 contenant de la poudre d'un matériau, un rouleau 30 pour transvaser 10 cette poudre depuis ce bac 70 et étaler une première couche 10 de cette poudre sur un support de construction 80 (il peut s'agir d'un support massif, d'une partie d'une autre pièce ou d'une grille support utilisée pour faciliter la construction de certaines pièces). Avantageusement le dispositif comprend également un bac de 15 recyclage 40 pour récupérer une infime partie de la poudre usagée (en particulier non fondue ou non frittée) avec les quelques grosses billes éjectées de la couche précédente et la majeure partie de la poudre en excès, après étalement de la couche de poudre sur le support de construction 80. Ainsi, la majeure partie de la poudre du bac de recyclage 20 est composée de poudre neuve. Aussi, ce bac de recyclage 40 est communément appelé par la profession bac de trop plein ou cendrier. Ce dispositif comprend également un générateur 90 de faisceau laser 95, et un système de pilotage 50 apte à diriger ce faisceau 95 sur n'importe quelle région du support de construction 80 de façon à balayer 25 n'importe quelle région d'une couche de poudre. La mise en forme du faisceau laser et la variation de son diamètre sur le plan focal se font respectivement au moyen d'un dilatateur de faisceau ou « Beam Expander» 52 et d'un système de focalisation 54, l'ensemble constituant le système optique. 30 Ce dispositif pour appliquer le procédé SLM ou SLS sur une poudre peut utiliser n'importe quel faisceau de haute énergie en place du faisceau laser 95, tant que ce faisceau est suffisamment énergétique pour dans le premier cas fondre ou dans l'autre cas former des cols ou ponts entre les particules de poudre et une partie du matériau sur lequel les particules 35 reposent. 2 9984 96 10 Le rouleau 30 peut être remplacé par un autre système de dépose approprié, tel qu'un dévidoir (ou trémie) associé à une lame de raclage, à un couteau ou à une brosse, apte à transvaser et étaler la poudre en couche. 5 Le système de pilotage 50 comprend par exemple à titre non limitatif au moins un miroir 55 orientable sur lequel le faisceau laser 95 se réfléchit avant d'atteindre une couche de poudre dont chaque point de la surface se trouve située toujours à la même hauteur par rapport à la lentille de focalisation, contenue dans le système de focalisation 54, la position 10 angulaire de ce miroir 55 étant pilotée par une tête galvanométrique pour que le faisceau laser balaye au moins une région de la première couche de poudre, et suive ainsi un profil de pièce pré-établi. De manière schématique, on utilise un générateur de faisceau 90, un système de réglage du diamètre du faisceau laser encore appelé dilatateur 15 de faisceau ou « Beam Expander» 52, un système de balayage du faisceau laser encore appelé « scanner » 56 et un système de focalisation du faisceau laser 54. Le dilatateur de faisceau 52 est composé d'un ensemble de lentilles amovibles entre elles qui fait passer le diamètre ((1)) de la fibre optique au diamètre (D>0) du faisceau laser lequel arrive sur 20 la lentille de focalisation. Le système de focalisation du faisceau laser de diamètre (D) est constitué d'une lentille de focalisation caractérisée par une distance focale (f) qui fait passer le diamètre (D) du faisceau laser au diamètre (d 38 pm ou Ces deux distributions peuvent en effet être déduites d'une distribution bien plus large (par exemple une taille de particules d comprise entre 1 et 150 pm), ce qui conduira nécessairement à une quantité de poudre inexploitable qu'il faudra valoriser. Selon une autre disposition préférentielle, mais toutefois beaucoup plus onéreuse, la poudre comporte une répartition granulométrique tri-modale. Dans ce cas, avantageusement, la poudre 60 comporte une première distribution de particules de petite taille dont la taille moyenne est centrée autour d'une première valeur de diamètre moyen, une deuxième distribution de particules de taille moyenne dont la taille moyenne est centrée autour d'une deuxième valeur de diamètre moyen qui est sensiblement sept fois plus importante que ladite première valeur de diamètre moyen et une troisième distribution de particules de grande taille dont la taille moyenne est centrée autour d'une troisième valeur de diamètre moyen qui est sensiblement quarante-neuf fois plus importante que ladite première valeur de diamètre moyen. De préférence, la première distribution de particules représente sensiblement 11% en masse de la poudre et la deuxième distribution de particules représente sensiblement 14% en masse de la poudre (la troisième distribution de particules représentant alors la balance, à savoir sensiblement 75% en masse de la poudre). Une telle répartition tri-modale avec un rapport de taille de sept entre la deuxième valeur de diamètre moyen et la première valeur de diamètre moyen et un rapport de taille de quarante-neuf entre la troisième valeur de diamètre moyen et la première valeur de diamètre moyen engendre une porosité minimale et une densité relative maximale du lit de poudre laquelle se situe entre la densité relative versée et la densité relative vibrée (ou tassée). Plus précisément, dans le cas idéal où les particules sont des sphères iso-dimensionnelles avec des rapports de taille moyenne de 1/7 entre la première et la deuxième distribution et de 1/49 entre la première et la troisième distribution, les calculs permettent de montrer que l'on obtient une densité relative optimale de 0,95 (contre 0,74 pour une répartition granulométrique monomodale) et une porosité de 5% (contre 26% pour une répartition granulométrique monomodale). 2 9984 96 15 Par exemple, on utilise de la poudre avec une répartition tri-modale, dans laquelle la première valeur de diamètre moyen d50y0-1 est de 0,50 pm pour un d10%_1 et un d90%4 respectivement de 0,25 et 1,5 pm, la deuxième valeur de diamètre moyen d50%_2 est environ sept fois plus 5 importante soit un d50%_2 de 3,5 pm pour un clio%_2 et un d90%-2 respectivement de 2,2 et 10 pm et la troisième valeur de diamètre moyen d50%_3 est environ quarante-neuf fois plus importante que la première valeur de diamètre moyen soit un d50%_3 de 24,5 pm pour un cl10ok-3 et un d9001°_3 respectivement de 15 et 50 pm. La première distribution 10 granulométrique présente des tailles de particules qui de préférence ne doivent pas être en dessous de 0,1 pm et au dessus de 2,5 pm. La deuxième distribution granulométrique présente des tailles de particules qui de préférence ne doivent pas être en dessous de 1 pm et au dessus de 15 pm. Quant à la troisième distribution, les tailles de particules ne 15 doivent pas être de préférence en dessous de 10 pm et au dessus de 53 pm. S'agissant de la composition de la poudre, et de la répartition de composition entre les particules, voire au sein de chaque particule, de nombreuses configurations sont possibles. 20 Selon une disposition possible, toutes les particules de la poudre présentent une composition identique et homogène. Par exemple, il est également possible d'utiliser, avantageusement, une poudre 60 qui est en toute ou partie une poudre pré-alliée issue d'un procédé de synthèse de poudre à partir d'un unique 25 alliage mère. L'obtention d'une telle poudre pré-alliée est bien connue de l'homme du métier, notamment par atomisation gazeuse d'un liquide présentant la composition souhaitée pour la poudre (mélange mère), et formant des gouttelettes se solidifiant en formant ainsi les particules de 30 poudre. On peut utiliser une poudre 60 qui est toute ou en partie une poudre enrobée, c'est-à-dire une poudre dont les particules présentent une composition différente à coeur et au niveau de l'enveloppe située autour du coeur. 35 On peut encore envisager une poudre pré-alliée de type agglomérée, qui est obtenue à partir d'une agglomération d'un mélange 2 9984 96 16 d'une poudre métallique (matrice) et d'une poudre céramique (renfort) avec un liant aqueux additionné d'un agglomérant de type alcool polyvinylique ou de type cellulose ou encore de type glycol polyéthylène puis consolidé thermiquement et éventuellement sphéroïdisé 5 On peut également utiliser une poudre 60 dont la première distribution de particules et la deuxième distribution de particules présentent une composition chimique différente entre elles. On peut tout aussi imaginer que la première distribution de particules est déjà constituée d'un mélange de deux poudres de 10 composition chimique différente, tout comme éventuellement la deuxième distribution de particules. De préférence, ledit matériau formé de particules de ladite poudre est métallique ou intermétallique ou céramique ou polymère. Avantageusement, ledit matériau formé de particules de ladite 15 poudre est métallique et appartient au groupe comprenant les alliages à base de fer, les alliages à base de titane, les alliages à base de cobalt, les alliages à base de cuivre, les alliages à base de magnésium, les alliages à base d'aluminium, les alliages à base de molybdène, les alliages à base de tungstène, les alliages à base de zirconium, les alliages à base d'argent, 20 les alliages à base de tantale, les alliages à base de zinc, les alliages à base d'or, les alliages à base de niobium, les alliages à base de platine et les superalliages à base de nickel. Selon une autre disposition préférentielle, ledit matériau est métallique et il est formé de ladite poudre qui appartient au groupe 25 comprenant le TA6V et l'Inconel 718 (Marque déposée). On entend par alliage TA6V, l'alliage de titane largement connu et utilisé qui comporte 6% massique d'aluminium et 4% massique de vanadium. 2 9984 96 17 On entend par alliage Inconel 718 (Marque déposée), l'alliage à base de nickel présentant la composition suivante : Elément (% massique) Ni Cr Fe Mo Nb Co Mn Cu Al Ti Si C S P B 50,0- 17,0- Balance à 2,80- 4,75- 1,0 max 0,35 max 0,30 max 0,20- 0,65- 0,35 max 0,08 max 0,015 max 0,015 max 0,006 max 55,0 21,0 100 % 3,30 5,50 0,80 1,15 5 Pour la mise en oeuvre du procédé, rien n'est changé par rapport à la description qui précède du procédé de l'art antérieur, hormis la répartition granulométrique multimodale de la poudre 60. Ainsi, dans l'exemple de la composition unique de la poudre, par exemple de l'alliage Inconel 718 (Marque déposée), on peut partir d'un lot 10 de poudre présentant une courbe 100 de distribution granulométrique monomodale, soumise à un tri sélectif pour retenir parmi toutes ces particules de départ deux (ou plus) sous-groupes de particules de poudre dont la taille est centrée respectivement sur une première valeur de diamètre moyen (première distribution de particules de petite taille 15 centrée autour du diamètre médian d50./0_1) et sur une deuxième valeur de diamètre moyen (deuxième distribution de particules de grande taille centrée autour du diamètre médian d50%_2), et ce comme sur les figure 7 et 8 Ensuite, on mélange ces deux sous-groupes de particules de poudre 20 suivant un rapport massique bien défini, de façon à avoir un mélange homogène. Par la suite, on transvase une partie de la poudre 60 depuis le bac d'alimentation 70 sur le support de construction 80 et on l'y étale de façon à former une première couche 10 de poudre grâce au système de dépose 25 30. On porte ensuite une région de cette première couche 10 de poudre, par balayage avec le faisceau de haute énergie 95, à une température supérieure à la température de fusion (ou de frittage) de cette poudre, de telle sorte que les particules de poudre de cette région de la première couche 10 sont fondues (ou frittées) et forment un premier élément 15 d'un seul tenant, qui est une partie de la pièce que l'on construit. Avantageusement, ledit faisceau de haute énergie 95 est un faisceau laser. Avantageusement, on ne chauffe pas les particules de poudre 60 avec le faisceau laser 95 à une température très supérieure à la température de fusion TF du matériau constituant la poudre, de façon à éviter le dégagement de fumées par vaporisation et que les particules de poudre 60 les plus fines, non fondues et en intime contact avec la pièce en construction ne se soudent entre elles. Par exemple on ne chauffe pas les particules de poudre constitutives du bain liquide au dessus de son point d'ébullition Tévap. Dans le cas d'un mélange de deux poudres de composition chimique différente, il conviendra de ne pas chauffer les particules du mélange au dessus du plus bas point d'évaporation. Les couches supérieures de cette pièce sont ensuite construites successivement comme décrit plus haut. Lorsque l'on utilise, à titre de support de construction 80, non pas une grille support mais un support de construction 80 massif ou une partie d'une autre pièce, ce dernier peut également être préchauffé à une température Ts (température du substrat) afin de relaxer quelque peu les contraintes résiduelles dans le bas de la pièce en construction. Aussi, pour les mêmes raisons que celles citées ci-avant, il convient de ne pas préchauffer ledit support de construction 80 au-dessus de TF/2 voire mieux au-dessus de TF/3. Avantageusement on utilise des particules de poudre 60 qui sont libres de gaz occlus et exemptes de particules étrangères. Ainsi la pièce finie est moins susceptible de comporter des défauts tels que des porosités et des inclusions ou précipités intermétalliques. Avantageusement, avant de déposer la poudre sur le support de construction 80, on préchauffe au préalable la poudre pendant un temps suffisant (par exemple 0,5 à 3h selon la masse de poudre) à une température de préchauffage Tp, par exemple en chauffant le bac d'alimentation de poudre 70. Cette température de préchauffage Tp est bien inférieure à la température de fusion TF. 2 9984 96 19 De plus, on fait circuler du gaz neutre pour le matériau considéré, par exemple de l'argon, autour des particules de poudre 60 dans le bac d'alimentation (comparable à ce qui se passe au sein d'un lit fluidisé). Cette circulation de gaz neutre est de préférence ascendante. 5 Ainsi, on diminue voire on élimine l'humidité de l'air adsorbée à la surface des particules de poudre 60. En conséquence, d'une part, on facilite ainsi l'étalement de la poudre sur le support de construction 80 car les particules de poudre 60 sont moins susceptibles de s'agglomérer. 10 D'autre part, on évite la formation d'oxyde(s) et le dégagement d'hydrogène causés par une possible réaction de la vapeur d'eau avec le liquide du matériau de la poudre (par exemple pour les alliages d'aluminium on a : 2 Aliiquide + 3 H2Ovapeur--- A1203solide + 3 H2gaz), et par conséquent on minimise la formation de défauts de fabrication de la pièce. 15 Par exemple, la température de préchauffage Tp est comprise entre 80 et 150 °C. Dans le cadre de la présente invention, il est possible, selon une variante, de générer et d'utiliser simultanément et en parallèle plusieurs faisceaux de haute énergie, et ce afin de mettre en oeuvre le 20 procédé de fabrication en construisant simultanément plusieurs régions de la pièce situées dans le même plan, ce qui permet une économie de temps de fabrication, ou bien afin d'étendre la région de chauffage de la poudre de chaque nouvelle couche dans des conditions satisfaisantes de température pour obtenir la fusion ou le frittage de la poudre de cette 25 région, et ce afin de permettre la fabrication d'une pièce de plus grande dimension. De façon préférentielle, et afin de favoriser le réarrangement géométrique et spatial entre les particules du lit de poudre, et ce afin d'en assurer la compacité la plus grande, on met en oeuvre, entre les étapes 30 (b) et (c), ainsi qu'entre les étapes (d) et (e), une étape supplémentaire selon laquelle on soumet le support de construction 80 et/ou le bac de construction 85 à des vibrations ultrasonores, et ce notamment au moyen d'un système de sonotrodes (non représenté) qui peut être directement en contact avec le support de construction 80 ou bien indirectement en 35 contact avec le support de construction 80 (par exemple du fait d'un contact direct avec le bac de construction 85). REVENDICATIONS1. Procédé de fabrication d'une pièce par fusion sélective ou frittage sélectif de lits de poudre par faisceau de haute énergie qui comprend les étapes suivantes: (a) On fournit un matériau sous forme de particules de poudre (60), (b) On dépose une première couche (10) de poudre dudit matériau sur un support de construction (80), (c) On balaye au moins une région de ladite première couche (10) avec ce faisceau (95) de façon à chauffer localement la poudre de ladite région à une température supérieure à la température de frittage de cette poudre, de telle sorte que les particules de ladite poudre ainsi fondue ou frittée provenant de ladite région forment alors au moins un premier élément d'un seul tenant (15), (d) On dépose une deuxième couche (20) de poudre dudit matériau sur ladite première couche de poudre (10), (e) On balaye au moins une région de ladite deuxième couche (20) par le faisceau (95) de façon à chauffer la poudre de cette région à une température supérieure à la température de frittage de cette poudre, de telle sorte que les particules de la poudre ainsi frittée ou fondue forment au moins un deuxième élément d'un seul tenant (25), (f) On répète les étapes (d) et (e) pour chaque nouvelle couche de poudre à déposer au dessus d'une couche précédente, et ce jusqu'à la formation complète de la pièce, ledit procédé étant caractérisé en ce que la poudre comporte une répartition granulométrique multimodale. 2. Procédé de fabrication selon la revendication 1, caractérisé en ce que la poudre comporte une répartition granulométrique bimodale. 3. Procédé de fabrication selon la revendication 2, caractérisé en ce que la poudre comporte une première distribution de particules de petite taille dont la taille moyenne est centrée autour d'une première valeur de diamètre moyen et une deuxième distribution de particules de grande taille dont la taille moyenne est centrée autour d'une deuxième valeur de diamètre moyen qui est sensiblement sept fois plus importante que ladite première valeur de diamètre moyen et en ce que la première distribution de particules représente sensiblement 27% en masse de la poudre. 4. Procédé de fabrication selon la revendication 1, caractérisé en ce que la poudre comporte une répartition granulométrique tri-modale. 5. Procédé de fabrication selon la revendication 4, caractérisé en ce que la poudre comporte une première distribution de particules de petite taille dont la taille moyenne est centrée autour d'une première valeur de diamètre moyen, une deuxième distribution de particules de taille moyenne dont la taille moyenne est centrée autour d'une deuxième 10 valeur de diamètre moyen qui est sensiblement sept fois plus importante que ladite première valeur de diamètre moyen et une troisième distribution de particules de grande taille dont la taille moyenne est centrée autour d'une troisième valeur de diamètre moyen qui est sensiblement quarante-neuf fois plus importante que ladite première 15 valeur de diamètre moyen, en ce que la première distribution de particules représente sensiblement 11% en masse de la poudre et en ce que la deuxième distribution de particules représente sensiblement 14% en masse de la poudre. 6. Procédé de fabrication selon l'une quelconque des 20 revendications 1 à 5, caractérisé en ce que toutes les particules de la poudre présentent une composition identique et homogène. 7. Procédé de fabrication selon l'une quelconque des revendications 1 à 6, caractérisé en ce que la poudre est une poudre pré-alliée issue d'un procédé de synthèse de poudre à partir d'un unique 25 alliage mère. 8. Procédé de fabrication selon l'une quelconque des revendications 1 à 7, caractérisé en ce que la poudre est toute ou en partie une poudre enrobée. 9. Procédé de fabrication selon l'une quelconque des 30 revendications 3 et 5, caractérisé en ce que la première distribution de particules et la deuxième distribution de particules présentent une composition chimique différente entre elles. 10. Procédé de fabrication selon l'une quelconque des revendications 3 et 5, caractérisé en ce que la première distribution de particules est constituée d'un mélange de deux poudres de composition chimique différente. 11. Procédé de fabrication selon l'une quelconque des revendications 1 à 10, caractérisé en ce que ledit matériau formé de 5 particules de ladite poudre est métallique ou intermétallique ou céramique ou polymère. 12. Procédé de fabrication selon la revendication précédente, caractérisé en ce que ledit matériau formé de particules de ladite poudre est métallique et appartient au groupe comprenant les alliages à base de 10 fer, les alliages à base de titane, les alliages à base de cobalt, les alliages à base de cuivre, les alliages à base de magnésium, les alliages à base d'aluminium, les alliages à base de molybdène, les alliages à base de tungstène, les alliages à base de zirconium, les alliages à base d'argent, les alliages à base de tantale, les alliages à base de zinc, les alliages à 15 base d'or, les alliages à base de niobium, les alliages à base de platine et les superalliages à base de nickel. 13. Procédé de fabrication selon la revendication précédente, caractérisé en ce que ledit matériau métallique formé de ladite poudre appartient au groupe comprenant le TA6V et l'Inconel 718 (Marque 20 déposée). 14. Procédé de fabrication selon l'une quelconque des revendications 1 à 13, caractérisé en ce que ledit faisceau de haute énergie est un faisceau laser. 15. Procédé de fabrication selon l'une quelconque des 25 revendications 1 à 14, caractérisé en ce que, entre les étapes (a) et (b), on préchauffe en continu ladite poudre à une température de préchauffage Tp et on fait circuler un gaz neutre dans ladite poudre de façon à diminuer l'humidité de l'air adsorbée à la surface des particules de poudre (60). 30 16. Procédé de fabrication selon la revendication précédente, caractérisé en ce que ladite température de préchauffage Tp est comprise entre 80 °C et 150 °C. 17. Procédé de fabrication selon l'une quelconque des revendications 1 à 16, caractérisé en ce que, entre les étapes (b) et (c),ainsi qu'entre les étapes (d) et (e), on soumet le support de construction (80) à des vibrations ultrasonores.